СПОСОБ ПОЛУЧЕНИЯ ТЕРМОРАСШИРЕННОГО ФТОРИРОВАННОГО ГРАФИТА

1. Способ получения терморасширенного фторированного графита, включающий обработку графитсодержащего материала жидкой фазой гептафторида йода и термическое разложение полученного интеркалированного соединения фторированного графита, отличающийся тем, что графитсодержащий материал предварительно обрабатывают последовательно газовой и жидкой фазами безводного фтористого водорода, гептафторид йода намораживают на обработанный фтористым водородом графитсодержащий материал, полученную трехкомпонентную смесь размораживают до температуры производственного помещения, выдерживают при равновесном давлении паров гептафторида йода и фтористого водорода над жидкой фазой с улавливанием непрореагировавшего фторокислителя и оставшихся продуктов реакции, а термическое разложение интеркалированного соединения фторированного графита проводят при температуре 400-600°C в замкнутом объеме с улавливанием газообразных продуктов разложения.
2. Способ по п. 1, отличающийся тем, что обработку графитсодержащего материала с получением интеркалированного соединения фторированного графита и его термическое разложение проводят в одной и той же реакционной емкости.
3. Способ по п. 1, отличающийся тем, что непрореагировавший фторокислитель, продукты реакции от процесса получения интеркалированного соединения фторированного графита и продукты реакции его термического разложения повторно используют в производственном цикле получения расширенного графита.